(57)【要約】【課題】目止め性に優れ、均一な剥離剤層を形成することが可能な剥離紙用原紙、及び均一な剥離剤層を有し、光沢性、密着性、剥離性に優れた剥離紙を提供する。【解決手段】基紙と、前記基紙の少なくとも一方の面に目止め層を備え、  前記目止め層が、少なくとも顔料、樹脂ラテックス、数平均繊維長が２０ｎｍ以上２５０ｎｍ以下であるセルロースナノファイバーを含有する剥離紙用原紙と、この剥離紙用原紙を用いた剥離紙。【選択図】なし【特許請求の範囲】
【請求項１】
基紙と、前記基紙の少なくとも一方の面に目止め層を備え、
前記目止め層が、少なくとも顔料、樹脂ラテックス、数平均繊維長が２０ｎｍ以上２５０ｎｍ以下であるセルロースナノファイバーを含有することを特徴とする剥離紙用原紙。
【請求項２】
前記セルロースナノファイバーを、前記顔料１００質量部に対して０．１質量部以上１５質量部以下含有することを特徴とする請求項１に記載の剥離紙用原紙。
【請求項３】
前記目止め層の塗工量が、片面当たり乾燥重量で５ｇ／ｍ２以上２０ｇ／ｍ２以下であることを特徴とする請求項１または２のいずれかに記載の剥離紙用原紙。
【請求項４】
前記樹脂ラテックスを、前記顔料１００質量部に対して８質量部以上２５質量部以下含有することを特徴とする請求項１〜３のいずれかに記載の剥離紙用原紙。
【請求項５】
請求項１〜４のいずれかに記載された剥離紙用原紙の目止め層上に剥離剤層を有することを特徴とする剥離紙。
【発明の詳細な説明】
【技術分野】
【０００１】
本発明は、粘着ラベル等に使用する剥離紙に用いられる剥離紙用原紙と、この剥離紙用原紙に剥離剤層を設けた剥離紙に関する。
【背景技術】
【０００２】
剥離紙は、粘着ラベル等において、粘着面を保護し、粘着面の汚れ、粘着力の低下等を防ぐために、粘着面に貼付して用いられる。剥離紙は、粘着面から容易に剥離できるように、粘着面と接する表面に剥離剤層を有する。
剥離剤としては、一般的にシリコーン樹脂が用いられているが、シリコーン樹脂は非常に高価であるため、少量で剥離剤層を形成できるように、原紙としてシリコーン樹脂塗工液が浸透し難い、目止め性に優れたポリエチレンラミネート紙が用いられていた。
しかし、ポリエチレンラミネート紙は、紙表面に強靭なポリエチレンの皮膜が形成されており、使用後に離解することが困難であるため、リサイクルに適していないという問題があった。
【０００３】
本出願人は、特許文献１において、シリコーン樹脂等の剥離剤塗工液の浸透を抑えるための顔料塗工層を有し、木材パルプを主体とする基紙を用いていることからリサイクルが可能な剥離紙用原紙を、さらに、特許文献２において、顔料成分を含有する目止め層を備え、剥離剤塗工液を均一に塗工できる、リサイクルが可能な剥離紙用原紙を提案した。
【０００４】
ここで、顔料を含有する目止め層を有する剥離紙用原紙において、少量のシリコーン樹脂塗工液で均一な剥離剤層を形成するために、目止め層にはピンホール欠陥等がなく均一性が高いことが求められる。目止め層が均一であることにより、シリコーン樹脂塗工液の浸透を抑制でき、密着性と剥離性とに優れた剥離剤層を形成することができる。そして、従来、顔料を含有する目止め層において、目止め層の均一性は光沢度と相関があり、目止め層上に均一な剥離剤層を形成するためには、目止め層の光沢度は高い方が好ましいとされていた。
【先行技術文献】
【特許文献】
【０００５】
【特許文献１】特開２０００−２８２３９７号公報
【特許文献２】特開２０１６−２２３０３６号公報
【発明の概要】
【発明が解決しようとする課題】
【０００６】
本発明は、目止め性に優れ、均一な剥離剤層を形成することが可能な剥離紙用原紙、及び均一な剥離剤層を有し、光沢性、密着性、剥離性に優れた剥離紙を提供することを課題とする。
【課題を解決するための手段】
【０００７】
本発明の課題を解決するための手段は以下の通りである。
１．基紙と、前記基紙の少なくとも一方の面に目止め層を備え、
前記目止め層が、少なくとも顔料、樹脂ラテックス、数平均繊維長が２０ｎｍ以上２５０ｎｍ以下であるセルロースナノファイバーを含有することを特徴とする剥離紙用原紙。
２．前記セルロースナノファイバーを、前記顔料１００質量部に対して０．１質量部以上１５質量部以下含有することを特徴とする１．に記載の剥離紙用原紙。
３．前記目止め層の塗工量が、片面当たり乾燥重量で５ｇ／ｍ２以上２０ｇ／ｍ２以下であることを特徴とする１．または２．のいずれかに記載の剥離紙用原紙。
４．前記樹脂ラテックスを、前記顔料１００質量部に対して８質量部以上２５質量部以下含有することを特徴とする１．〜３．のいずれかに記載の剥離紙用原紙。
５．１．〜４．のいずれかに記載された剥離紙用原紙の目止め層上に剥離剤層を有することを特徴とする剥離紙。
【発明の効果】
【０００８】
本発明の剥離紙用原紙は、目止め層が数平均繊維長が２０ｎｍ以上２５０ｎｍ以下であるセルロースナノファイバーを含有する。本発明の剥離紙用原紙は、光沢度は低いが均一性の高い目止め層を有するため、少量の剥離剤から均一性の高い剥離剤層を形成することができる。すなわち、本発明の剥離紙用原紙は、光沢度が低いにも関わらず均一な目止め層を有するため、この目止め層上に剥離剤層を設けることにより、光沢性、密着性、剥離性に優れた剥離紙を得ることができる。
【発明を実施するための形態】
【０００９】
本発明の剥離紙用原紙は、基紙と、この基紙の少なくとも一方の面に目止め層とを備え、この目止め層が、少なくとも顔料、樹脂ラテックス、数平均繊維長が２０ｎｍ以上２５０ｎｍ以下であるセルロースナノファイバーを含有することを特徴とする。
【００１０】
「基紙」
本発明において基紙とは、製紙用繊維、填料、各種助剤等からなるシートである。製紙用繊維は、木材パルプを主成分とすることが好ましい。木材パルプとしては、針葉樹クラフトパルプ、広葉樹クラフトパルプ、サルファイトパルプ等の化学パルプ、サーモメカニカルパルプ、ストーングラインドパルプ、リファイナーグラインドパルプ等の機械パルプ、及び、新聞紙、コート紙、上質紙等から得られる再生パルプ等が挙げられる。これらの木材パルプを１種または２種以上組み合わせて用いることができる。基紙は、木材パルプを主体とすることが、リサイクルが可能な剥離紙用原紙を得ることが容易となるため好ましい。また、必要に応じてケナフ、麻、竹等の非木材パルプ、ガラス繊維、ポリエチレン繊維等のセルロース繊維以外の繊維材料を１種または２種以上配合することができる。
【００１１】
本発明の基紙は、填料を含有することができる。填料としては、ホワイトカーボン、タルク、カオリン、クレー、重質炭酸カルシウム、軽質炭酸カルシウム、酸化チタン、ゼオライト、合成樹脂填料等の公知の填料を使用することができる。本発明において、填料は任意成分であり、填料を含有しないこともできる。
助剤としては、硫酸バンドや各種のアニオン性、カチオン性、ノニオン性あるいは、両性の歩留まり向上剤、濾水性向上剤、紙力増強剤や内添サイズ剤等の抄紙用内添助剤を必要に応じて使用することができる。さらに、染料、蛍光増白剤、ｐＨ調整剤、消泡剤、ピッチコントロール剤、スライムコントロール剤等も必要に応じて添加することができる。
【００１２】
基紙の製造（抄紙）方法は特に限定されるものではなく、公知の長網フォーマー、オントップハイブリッドフォーマー、ギャップフォーマーマシン等を用いて、酸性抄紙、中性抄紙、アルカリ抄紙方式で抄紙して基紙を製造することができる。また、基紙は１層であってもよく、２層以上の多層で構成されていてもよい。
【００１３】
さらに、基紙の表面を各種薬剤で処理することができる。使用される薬剤としては、酸化澱粉、ヒドロキシエチルエーテル化澱粉、酵素変性澱粉、ポリアクリルアミド、ポリビニルアルコール、表面サイズ剤、耐水化剤、保水剤、増粘剤、滑剤などを例示することができ、これらを単独あるいは２種類以上を混合して用いることができる。
基紙の表面処理の方法は特に限定されるものではないが、ロッドメタリングサイズプレス、ポンド式サイズプレス、ゲートロールコーター、スプレーコーター、ブレードコーター、カーテンコーターなど公知の塗工装置を用いることができる。
基紙の坪量は、剥離紙用原紙及び剥離紙に所望される各種品質や取り扱い性等により適宜選択可能であるが、通常は５０ｇ／ｍ２以上３００ｇ／ｍ２以下程度のものが好ましく、８０ｇ／ｍ２以上２００ｇ／ｍ２以下のものがより好ましい。
【００１４】
「目止め層」
目止め層は、基紙の少なくとも一方の面に設けられ、少なくとも顔料、樹脂ラテックス、数平均繊維長が２０ｎｍ２５０ｎｍ以下であるセルロースナノファイバーを含有する。
【００１５】
・顔料
顔料は、特に限定されることはなく、一般に製紙に使用されている顔料を使用することができる。例えば、カオリン、エンジニアードカオリン、クレー、デラミネーテッドクレー、重質炭酸カルシウム、軽質炭酸カルシウム、タルク、二酸化チタン、水酸化アルミニウム、マイカ、イライト、硫酸バリウム、硫酸カルシウム、酸化亜鉛、珪酸、珪酸塩、コロイダルシリカ、サチンホワイトなどの無機顔料、及び、密実型、中空型、またはコア−シェル型などの有機顔料等の顔料を１種または２種類以上組み合わせて使用することができる。
【００１６】
顔料は、レーザー回折／散乱法で測定した体積５０％平均粒子径（Ｄ５０）が、２．０μｍ以上７．０μｍ以下であることが好ましい。Ｄ５０は３．０μｍ以上であることがより好ましい。また、５．０μｍ以下であることがより好ましい。
顔料のＤ５０が２．０μｍ未満であると、基紙表面の繊維間の空隙を埋める効果は得られるものの、樹脂ラテックスが顔料間を十分に接着することができず、微細な空隙が多くなるために、目止め性が低下して剥離剤層の均一性が低下する場合がある。また、顔料のＤ５０が７．０μｍを超えると、目止め層表面の凹凸が大きくなり、やはり剥離剤層の均一性が低下する場合がある。
ここで、レーザー回折／散乱法の測定装置としては、例えば、堀場製作所社の粒子径分布測定装置「Ｐａｒｔｉｃａ」、マルバーン社の粒度分布測定装置「ＭＡＳＴＥＲ  ＳＩＺＥＲ  Ｓ」などが例示可能である。
【００１７】
顔料は、アスペクト比が５．０以上であることが好ましい。アスペクト比が５．０以上の顔料は、塗工後に目止め層内で平面方向に配向するため、目止め層の目止め性を向上させることができる。本発明では、アスペクト比が５．０以上のカオリン、エンジニアードカオリン、クレー、デラミネーテッドクレー、タルク、水酸化アルミニウム、マイカ、イライト等を使用することが好ましく、アスペクト比が５．０以上のカオリン、エンジニアードカオリン、クレー、デラミネーテッドクレーを使用することがより好ましい。
【００１８】
・樹脂ラテックス
樹脂ラテックスは、特に限定されず、スチレン・ブタジエン系共重合体、スチレン・アクリル系共重合体、エチレン・酢酸ビニル系共重合体、ブタジエン・メチルメタクリレート系共重合体、酢酸ビニル・ブチルアクリレート系共重合体、無水マレイン酸共重合体、アクリル酸・メチルメタクリレート系共重合体などの各種共重合体のラテックスを使用することができ、また、１種または２種以上を組み合わせて用いることができる。これらの中で、顔料との分散性、接着性に優れたスチレン・ブタジエン系共重合体ラテックスを使用することが好ましい。
【００１９】
樹脂ラテックスのガラス転移温度（Ｔｇ）は、−２０℃以上３０℃以下であることが好ましい。樹脂ラテックスのＴｇが−２０℃より低いと、目止め層が柔らかくなりすぎて傷が付きやすくなり、また、目止め層上に設けた剥離剤層の均一性が低下する場合がある。一方、Ｔｇが３０℃を超えると、目止め層の均一性が低下して、やはり目止め層上に設けた剥離剤層の均一性が低下する場合がある。
なお、樹脂ラテックスのＴｇは、樹脂ラテックスを１３０℃で３０分間の前処理を行った後、走査型差動熱量計（ＪＩＳ  Ｋ−７１２２に準拠して窒素雰囲気下で１０ｍｇの試料を２０℃／分で昇温）での二次転移に伴う比熱の変化を測定して、下記計算式から求められる。
Ｔｇ＝Ｔｇ１×α１＋Ｔｇ２×α２＋・・・＋Ｔｇｎ×αｎ
Ｔｇ１、Ｔｇ２・・・Ｔｇｎ：実測した各組成単体のガラス転移温度（Ｋ）
α１、α２・・・αｎ：全樹脂質量に対する各組成単体の質量分率（％）
【００２０】
目止め層において、樹脂ラテックスの配合量は、顔料１００質量部に対して絶乾で８質量部以上２５質量部以下であることが好ましい。樹脂ラテックスの配合量は１０質量部以上であることがより好ましい。また、２０質量部以下であることがより好ましい。
顔料１００質量部に対する樹脂ラテックスの配合量が８質量部未満であると、顔料の比率が高くなりすぎるために、樹脂ラテックスが顔料間を十分に充填することができず、微細な空隙が多くなるために、目止め性が低下して剥離剤層の均一性が低下する場合がある。また、樹脂ラテックスの配合量が２５質量部を超えると、剥離紙用原紙の水離解性が悪化するために、リサイクル性が低下する場合がある。
【００２１】
・セルロースナノファイバー（ＣＮＦ）
セルロースナノファイバー（以下、ＣＮＦともいう）は、セルロース原料を、必要に応じて化学変性等の処理を行った後で、解繊処理することにより得られる微細繊維であり、一般に、繊維径が１〜１００ｎｍのセルロースのシングルミクロフィブリルと定義される。本発明は、数平均繊維長が２０ｎｍ以上２５０ｎｍ以下であるセルロースナノファイバー（以下、短繊維ＣＮＦともいう）を用いることを特徴とする。
【００２２】
短繊維ＣＮＦの数平均繊維長は、２００ｎｍ以下であることが好ましい。また、数平均繊維径は、２ｎｍ以上１０ｎｍ以下であることが好ましく、５ｎｍ以下であることがより好ましい。短繊維ＣＮＦの数平均繊維長または数平均繊維径が上記した範囲であると、目止め性の向上効果が大きいため好ましい。
なお、短繊維ＣＮＦの数平均繊維長及び数平均繊維径は、ＣＮＦの電子顕微鏡（ＥＭ）像または原子間力顕微鏡（ＡＦＭ）像から求めることができ、具体的には以下の測定方法により求めることができる。
【００２３】
＜数平均繊維長＞
マイカ切片上に固定した短繊維ＣＮＦの原子間力顕微鏡像（３０００ｎｍ×３０００ｎｍ）から、任意の３０本以上について繊維長を測定し、数平均繊維長を算出する。繊維長測定は、画像解析ソフトＷｉｎＲＯＯＦ（三谷商事）を用い、長さ１００ｎｍ〜２０００ｎｍの範囲で行う。
＜数平均繊維径＞
短繊維ＣＮＦの濃度が０．００１質量％となるように希釈した短繊維ＣＮＦ水分散液を調製する。この水分散液をマイカ製試料台に薄く延ばし、５０℃で加熱乾燥させて観察用試料を作成し、原子間力顕微鏡（ＡＦＭ）にて観察した形状像の任意の３０本以上について断面高さを計測し、数平均繊維径を算出する。
【００２４】
・セルロース原料
ＣＮＦの原料であるセルロース原料は、木材由来のクラフトパルプ又はサルファイトパルプ、それらを高圧ホモジナイザーやミル等で粉砕した粉末セルロース、或いはそれらを酸加水分解等の化学処理により精製した微結晶セルロース粉末等を使用することができる。この他に、ケナフ、麻、イネ、バガス、竹等の植物由来のセルロース原料も使用することができる。
量産化やコストの観点からは、セルロース原料として粉末セルロース、微結晶セルロース粉末、或いはクラフトパルプ又はサルファイトパルプのような化学パルプを用いることが好ましい。化学パルプを用いる場合は、公知の漂白処理を施してリグニンを除去することが好ましい。漂白済みパルプとしては、例えば、白色度（ＩＳＯ  ２４７０）が８０％以上の漂白済みクラフトパルプ又は漂白済みサルファイトパルプを使用することができる。
【００２５】
本発明では、セルロース原料は未変性であっても化学変性されていてもよいが、化学変性されていると繊維の微細化が十分に進み、均一な繊維長及び繊維径の短繊維ＣＮＦが得られるため好ましい。
化学変性の方法は特に制限されないが、例えば、カルボキシル化（酸化）、エーテル化（カルボキシメチル化）、カチオン化、エステル化、リン酸化、シランカップリング、フッ素化などの化学変性が挙げられる。これらの中で、カルボキシル化（酸化）、エーテル化（カルボキシメチル化）等のアニオン変性ＣＮＦが好ましく、短繊維ＣＮＦが得られやすいため、カルボキシル化ＣＮＦがより好ましい。
【００２６】
短繊維ＣＮＦの製造方法は特に制限されず、セルロース原料から公知の方法により製造することができる。
例として、アニオン変性短繊維ＣＮＦであれば、本出願人による特許第５５４４０５３号公報に記載の、加水分解処理した後にクラフト蒸解を行うことにより得られるパルプ（ＤＫＰ）をセルロース原料として、これをカルボキシル化（酸化）、解繊する方法、特許第６２２９０９０号公報に記載の、セルロース原料をカルボキシル化（酸化）、アルカリ加水分解処理、解繊処理、脱塩処理する方法、特許第６３１３７５５号公報に記載の、セルロース原料をマーセル化剤で処理して得られるカルボキシメチル化セルロースを解繊処理する方法等が挙げられる。
また、数平均繊維長が２５０ｎｍより長いＣＮＦに対して、紫外線照射、酸化分解、酸加水分解等の短繊維化処理を施し、セルロース鎖を適度に切断して数平均繊維長を２０ｎｍ以上２５０ｎｍ以下とすることで、短繊維ＣＮＦを製造することもできる。
【００２７】
目止め層において、短繊維ＣＮＦの配合量は、顔料１００質量部に対して絶乾で０．１質量部以上１５質量部以下であることが好ましい。短繊維ＣＮＦの配合量は０．３質量部以上であることがより好ましい。また、１０質量部以下であることがより好ましい。顔料１００質量部に対する短繊維ＣＮＦの配合量が０．１質量部未満では短繊維ＣＮＦの配合による効果が不十分となり、目止め性が十分に向上しないことがある。また、短繊維ＣＮＦの配合量が１５質量部を超えると短繊維ＣＮＦの配合による効果が飽和する。
【００２８】
目止め層は、少なくとも顔料、樹脂ラテックス、短繊維ＣＮＦを含有すればよく、その他に、完全ケン化ポリビニルアルコール、部分ケン化ポリビニルアルコール、エチレン共重合ポリビニルアルコールなどのポリビニルアルコール類、カゼイン、大豆タンパク、合成タンパクなどのタンパク質類、酸化澱粉、カチオン化澱粉、尿素リン酸エステル化澱粉、ヒドロキシエチルエーテル化澱粉などの澱粉類、カルボキシメチルセルロース、ヒドロキシメチルセルロース、ヒドロキシエチルセルロース等のセルロース誘導体、ポリビニルピロリドン、アルギン酸ナトリウムなど等の水溶性樹脂や、分散剤、耐水化剤、潤滑剤、消泡剤、増粘剤、保水剤、架橋剤、界面活性剤、防腐剤、染料、蛍光染料等の各種助剤を含有してもよい。
【００２９】
目止め層の塗工方法については特に限定されるものではなく、公知の塗工装置及び塗工系で塗工することができる。例えば、塗工装置としてはブレードコーター、バーコーター、ロールコーター、エアナイフコーター、リバースロールコーター、カーテンコーター、グラビアコーター、スプレーコーター、サイズプレスコーター、ゲートロールコーターなどが挙げられる。また、塗工系としては、主として水を媒体とする水系塗工が好ましい。
目止め層を乾燥させる手法としては、例えば、蒸気加熱ヒーター、ガスヒーター、赤外線ヒーター、電気ヒーター、熱風加熱ヒーター、マイクロウェーブ、シリンダードライヤー等の通常の方法が用いられる。
【００３０】
目止め層の塗工量は、片面当たり乾燥重量で５ｇ／ｍ２以上２０ｇ／ｍ２以下であることが好ましい。この塗工量が５ｇ／ｍ２未満では、得られる目止め層が、剥離剤層用塗工液の浸透を防ぐことが困難となる。一方、この塗工量が２０ｇ／ｍ２を超えても、目止め性はほとんど向上せず、効果が飽和する。目止め層の塗工量は、片面当たり乾燥重量で８ｇ／ｍ２以上であることがより好ましい。また、目止め層の塗工量は、片面当たり乾燥重量で１５ｇ／ｍ２以下であることがより好ましい。
【００３１】
目止め層のＪＩＳ  Ｐ８１５５：２０１０に基づいて測定した平滑度（王研法）は、３００秒以上２，０００秒以下であることが好ましく、５００秒以上１，５００秒以下であることがより好ましい。平滑度（王研法）が３００秒未満であると、剥離剤層用塗工液を薄く均一に塗工することが困難になることがある。また、平滑度（王研法）が２，０００秒を超えると、剥離紙用原紙と剥離剤層との密着性が低下することがある。
【００３２】
目止め層のＪＩＳ  Ｐ８１５１：２００４に基づいて、ソフトバッキング使用、クランプ圧１ＭＰａの条件で測定した表面粗さ（エア・リーク法）は、０．８μｍ以上３．０μｍ以下であることが好ましく、１．０μｍ以上２．５μｍ以下であることがより好ましい。表面粗さが０．８μｍ未満であると、目止め層と剥離剤層との密着性が低下することがある。また、表面粗さが３．０μｍを超えると、剥離剤層の均一性が低下することがある。
【００３３】
ここで、本発明の目止め層は、顔料と短繊維ＣＮＦを含有するが、本発明の目止め層は、顔料を含有し短繊維ＣＮＦを含有しない従来の目止め層と比較して、光沢度が低下する。なお、短繊維ＣＮＦに限らず、ＣＮＦを含有させると目止め層の光沢度が低下するが、その理由は不明である。
【００３４】
従来の知見は、顔料を含有する目止め層の光沢度は目止め層の均一性と相関があり、目止め層上に均一な剥離剤層を形成するためには、目止め層の光沢度は高い方が好ましいというものであった。しかし、本発明の短繊維ＣＮＦを含有する目止め層は、従来の目止め層と比較して光沢度が低下するにも関わらず、ピンホール等の欠陥が少なく均一性に優れる。そして、この目止め層上に形成される剥離剤層はピンホール等の欠陥が少なく、従来の目止め層よりも均一性が向上し、光沢度も高くなる。そして、剥離剤層の均一性が向上するという効果は、短繊維ＣＮＦ特有のものであり、繊維長の長いＣＮＦでは剥離剤層の均一性は向上しない。
【００３５】
「剥離紙」
本発明の剥離紙用原紙の目止め層上に、剥離剤を塗工して剥離剤層を形成することにより、剥離紙を製造することができる。剥離剤としては、シリコーン樹脂、フッ素化合物、アミノアルキド化合物、ポリエステル化合物等の、表面エネルギーが低く粘着剤との粘着力が弱い材料を特に制限することなく使用することができるが、本発明においては、シリコーン樹脂を使用することが好ましい。剥離剤として使用するシリコーン樹脂としては、無溶剤系シリコーン樹脂、溶剤系シリコーン樹脂、水系エマルジョン系シリコーン樹脂及び無溶剤ＵＶ硬化型シリコーン樹脂等が挙げられる。
【００３６】
剥離剤の塗工方法については特に限定されるものではなく、公知の塗工装置及び塗工系で塗工することができる。例えば、塗工装置としてはブレードコーター、バーコーター、ロールコーター、エアナイフコーター、リバースロールコーター、カーテンコーター、グラビアコーター、スプレーコーター、サイズプレスコーター、ゲートロールコーターなどが挙げられる。
剥離剤層を乾燥させる手法としては、例えば、蒸気加熱ヒーター、ガスヒーター、赤外線ヒーター、電気ヒーター、熱風加熱ヒーター、マイクロウェーブ、シリンダードライヤー等の通常の方法が用いられる。
【００３７】
剥離剤層の塗工量は、片面当たり乾燥重量で０．２ｇ／ｍ２以上３．０ｇ／ｍ２以下であることが好ましい。この塗工量が０．２ｇ／ｍ２未満では、均一な剥離剤層を得ることが困難となる。一方、この塗工量が３．０ｇ／ｍ２を超えても、剥離性はほとんど向上せず、効果が飽和する。剥離剤層の塗工量は、片面当たり乾燥重量で０．３ｇ／ｍ２以上２．０ｇ／ｍ２以下であることがより好ましい。剥離剤層の塗工量は、片面当たり乾燥重量で０．４ｇ／ｍ２以上であることがさらに好ましい。また、剥離剤層の塗工量は、片面当たり乾燥重量で１．２ｇ／ｍ２以下であることがさらに好ましい。
【００３８】
上記したように、本発明の剥離紙用原紙は、目止め層の光沢度が低いにも関わらず均一性が高く、この目止め層上に均一な剥離剤層を形成することができる。
【実施例】
【００３９】
以下に実施例を挙げて本発明を具体的に示すが、本発明はこれらによって何等限定されるものではない。また、実施例における部及び％は、特に記載がない限り、それぞれ絶乾での質量部及び質量％を示す。
【００４０】
実施例に使用する顔料のレーザー回折／散乱法で測定した体積５０％平均粒子径（Ｄ５０）、並びに、剥離紙用原紙の品質及び剥離紙の品質は、下記の方法により測定・評価した。
＜顔料のレーザー回折／散乱法で測定した体積５０％平均粒子径（Ｄ５０）＞
レーザー回折／散乱式粒度分布測定器（マルバーン社製、機器名：マスターサイザーＳ）を用いて測定した。
【００４１】
＜剥離紙用原紙の品質評価＞
（１）平滑度（王研法）
ＪＩＳ  Ｐ８１５５：２０１０に基づいて、王研式平滑度計（旭精工株式会社製：ＫＹ−５）を使用して目止め層の表面を測定した。
（２）表面粗さ（エア・リーク法）
ＪＩＳ  Ｐ８１５１：２００４に基づいて、ソフトバッキング使用、クランプ圧１ＭＰａの条件で、ＰＰＳ測定機（Ｌ＆Ｗ社製：ＰＰＳ  ＴＥＳＴＥＲ）を使用して目止め層の表面を測定した。
（３）光沢度
ＪＩＳ  Ｐ８１４２：２００５に基づいて、目止め層表面の７５°光沢度を測定した。
【００４２】
（４）目止め性
縦１４８ｍｍ×横２１０ｍｍに裁断した剥離紙用原紙の目止め層の上に、無溶剤系シリコーン樹脂（東レ・ダウコーニング・シリコーン社製：ＬＴＣ-１０５３Ｌ）を、塗工量が乾燥重量で１．３ｇ／ｍ２となるようにＲＩ印刷機で塗工し、１３０℃の乾燥機で３分間乾燥した。シリコーン樹脂の浸透の度合いを目視により観察して、以下の３段階により評価した。
○：シリコーン樹脂が目止め層の上に均一に残っている。
△：シリコーン樹脂の一部が浸透しているが、目止め層の上に概ね均一に残っている。
×：シリコーン樹脂が完全に沈んでいる（光沢感が無くなる）。
【００４３】
（５）均一性
縦１４８ｍｍ×横２１０ｍｍに裁断した剥離紙用原紙の目止め層の上に、オイルブルーのトルエン溶液（濃度１０％）を均一に塗布し、５秒後にガーゼで拭き取った。目止め層の欠陥（ピンホール等）と表面の状態を目視により観察して、以下の３段階により評価した。
○：ピンホール等の欠陥がなく、表面が均一。
△：ピンホール等の欠陥が若干あるが、表面は概ね均一。
×：ピンホール等の欠陥があり、表面が不均一。
【００４４】
（６）離解性
絶乾重量４０ｇの剥離紙用原紙を、２Ｌの水に浸漬させ、パルプ離解試験機（熊谷理機工業株式会社製、ＪＩＳ  Ｐ  ８２２０に準拠）で６０分間離解した。水溶液中への離解の程度を目視により観察して、以下の３段階により評価した。
○：パルプ繊維が分散しており、離解性が良好。
△：わずかにパルプ繊維の結束が残っているが、離解性は概ね良好。
×：パルプ繊維の塊やパルプ繊維の結束が残っており、離解性が不良。
【００４５】
＜剥離紙の品質評価＞
（１）光沢度
ＪＩＳ  Ｐ８１４２：２００５に基づいて、剥離剤層表面の７５°光沢度を測定した。
（２）密着性
剥離紙の剥離剤層の表面を指（およそ３ｋｇ荷重）で約５ｃｍを往復５回擦り、表面状態を目視により観察して、以下の３段階により評価した。
○：擦った箇所に跡が付かない。
△：擦った箇所に跡が付くが、剥離剤層の剥がれはない。
×：擦った箇所の剥離剤層が剥がれる。
【００４６】
（３）被覆性
剥離紙の剥離剤層の表面に赤色の油性マジックペン（寺西化学工業株式会社製、マジックインキ極太）で線を引き、インキのはじきの程度を目視により観察して、以下の３段階により評価した。
○：インキがはじかれて粒状になり、剥離剤層への浸透は見られない。
△：剥離剤層への浸透が若干あるが、インキははじかれて概ね粒状になっている。
×：インキのはじきが無く、剥離剤層に浸透している。
【００４７】
（４）剥離力
剥離紙の剥離剤層の上に、アクリルエマルジョン粘着剤（サイデン化学株式会社製、ＡＴ−２２Ｃ）を、塗工量が乾燥重量で４０ｇ／ｍ２となるように塗工した後、１２０℃で２分間乾燥して粘着剤層を形成した。次いで、粘着剤層の上に上質紙（坪量６４ｇ／ｍ２）を貼付し、粘着紙を作成した。
この粘着紙を２３℃、５０％ＲＨの環境下で１週間静置した後、ＪＩＳ  Ｚ０２３７：２００９に基づいて、１８０度方向に３００ｍｍ／分の速度で上質紙を剥離させる条件で、引張試験機を使用して上質紙と剥離剤層の剥離力を測定した。なお、剥離力が３０〜１３０ｍＮ／３０ｍｍであると、実用上問題がない。
【００４８】
（ＣＮＦ）
特許第５５４４０５３号公報に記載の、加水分解処理した後にクラフト蒸解を行うことにより得られるパルプ（ＤＫＰ）をセルロース原料として、これをカルボキシル化（酸化）し、解繊処理する方法で、解繊処理の時間を調整することにより、数平均繊維長１５０ｎｍ、数平均繊維径３ｎｍである短繊維ＣＮＦ及び数平均繊維長３００ｎｍ、数平均繊維径３ｎｍである長繊維ＣＮＦ１を得た。また、特許第６３１３７５５号公報に記載の、セルロース原料をマーセル化剤で処理して得られるカルボキシメチル化セルロースを解繊処理する方法で、解繊処理の時間を調整することにより、数平均繊維長５００ｎｍ、数平均繊維径３ｎｍである長繊維ＣＮＦ２を得た。
【００４９】
［実施例１］
（基紙の作製）
カナダ式標準ろ水度（ＣＳＦ）３００ｍｌの広葉樹クラフトパルプ（ＬＢＫＰ）１００質量部を原料パルプとした。紙力剤としてカチオン化澱粉を原料パルプ１００質量部に対して０．３質量部添加し、次いで、硫酸バンドを１．５質量部添加した後、長網多筒式の抄紙機を用いて抄紙を行い、坪量１００ｇ／ｍ２の基紙を得た。
【００５０】
（目止め層用塗工液の調製）
顔料としてカオリン（イメリス社製：ＫＣＳ、Ｄ５０：４．６μｍ）を１００質量部、樹脂ラテックスとしてスチレン・ブタジエン系共重合体ラテックス（日本エイアンドエル株式会社製：ＰＡ０３３０、Ｔｇ：−１０℃）を１５質量部、短繊維ＣＮＦ（数平均繊維長：１５０ｎｍ、数平均繊維径：３ｎｍ）を２質量部、酸化澱粉（日本食品化工株式会社製：ＭＳ＃３８００）を３質量部、潤滑剤（サンノプコ株式会社製：ノプコートＣ−１０４）を０．１質量部配合して、目止め層用塗工液を調製した。
（剥離紙用原紙の作製）
得られた基紙の片面上に、目止め層用塗工液を乾燥重量で塗工量１０ｇ／ｍ２となるようブレードコーターを用いて塗工、乾燥して、剥離紙用原紙を得た。
【００５１】
（剥離剤層用塗工液の調製）
無溶剤系シリコーン樹脂（東レ・ダウコーニング・シリコーン社製：ＬＴＣ-１０５３Ｌ）に触媒を２部添加し、剥離剤層用塗工液とした。
（剥離紙の作成）
剥離紙用原紙の目止め層の上に、ＲＩ印刷機を用いて剥離剤層用塗工液を、塗工量が乾燥重量で１．０ｇ／ｍ２となるように塗工した後、乾燥機で硬化処理（１３０℃、３０秒）を行い、剥離紙を得た。
【００５２】
［実施例２］
短繊維ＣＮＦを１質量部配合した以外は、実施例１と同様にして剥離紙用原紙と剥離紙を得た。
［実施例３］
短繊維ＣＮＦを５質量部配合した以外は、実施例１と同様にして剥離紙用原紙と剥離紙を得た。
【００５３】
［実施例４］
樹脂ラテックスを２０質量部配合した以外は、実施例１と同様にして剥離紙用原紙と剥離紙を得た。
［実施例５］
目止め層用塗工液を乾燥重量で塗工量５ｇ／ｍ２となるようブレードコーターを用いて塗工、乾燥した以外は、実施例１と同様にして剥離紙用原紙と剥離紙を得た。
【００５４】
［比較例１］
短繊維ＣＮＦを配合しない以外は、実施例１と同様にして剥離紙用原紙と剥離紙を得た。
［比較例２］
短繊維ＣＮＦの代わりに、長繊維ＣＮＦ１（数平均繊維長：３００ｎｍ、数平均繊維径：３ｎｍ）を２質量部配合した以外は、実施例１と同様にして剥離紙用原紙と剥離紙を得た。
［比較例３］
短繊維ＣＮＦの代わりに、長繊維ＣＮＦ２（数平均繊維長：５００ｎｍ、数平均繊維径：３ｎｍ）を２質量部配合した以外は、実施例１と同様にして剥離紙用原紙と剥離紙を得た。
【００５５】
［比較例４］
樹脂ラテックスの代わりに、完全ケン化ポリビニルアルコール（クラレ社製：ＰＶＡ−１１７）を１５質量部配合した以外は、実施例１と同様にして剥離紙用原紙と剥離紙を得た。
［比較例５］
樹脂ラテックスを２０質量部配合した以外は、比較例１と同様にして剥離紙用原紙と剥離紙を得た。
［比較例６］
樹脂ラテックスを３０質量部配合した以外は、比較例１と同様にして剥離紙用原紙と剥離紙を得た。
【００５６】
各実施例、比較例で得られた剥離紙用原紙及び剥離紙の評価結果を表１に示す。
【表１】
2020139238.tif 000002
【００５７】
「まとめ」
本発明の剥離紙用原紙は、光沢度が低いにも関わらず、目止め性、均一性に優れており、この剥離紙用原紙に剥離剤層を設けた本発明の剥離紙は、剥離紙として好適に用いることができた。
実施例１、４で得た目止め層が短繊維ＣＮＦを含有する本発明の剥離紙用原紙は、それぞれ比較例１、５で得た目止め層が短繊維ＣＮＦを含有しない剥離紙用原紙と比較して、光沢度が低下したが、目止め性、均一性が向上した。そして、実施例１、４で得た本発明の剥離紙は、それぞれ比較例１、５で得た剥離紙よりも、光沢度が高く、密着性、被覆性が向上し、剥離紙として優れていた。
実施例１及び比較例２、３から明らかなように、ＣＮＦ配合による剥離紙用原紙、剥離紙としての適性の向上は、数平均繊維長が短い短繊維ＣＮＦに特有の効果であり、数平均繊維長が長い長繊維ＣＮＦでは、この効果は認められなかった。